상기 누적 압 하 율 은 가능 한 한 크 게 하 는 것 이 바람직 하 며 , 누적 압 하 율 의 증가 에 따라 페라이트 립 의 원 상당 직경 은 약 25 내지 30 ㎛ 정도 로 까지 미세 화 할 수 있 다 . 그러나 오스테나이트 의 재결정 온도 영역 에서 의 누적 압 하 율 을 70 % 를 초과 하 여 크 게 해도 그 효과 는 거의 포화 되 기 때문 에 , 이 누적 압 하 율 은 70 % 정도 이하 로 하 면 좋 다 .